이 특정 실시 예 에서 , 전자 공여 재료 는 유기 공여 중합체 를 포함 하 고 , 전자 수용 재료 는 풀러렌 기반 전자 수용 재료 를 포함 한다 . 도 7 a 및 도 7 b 모두 에서 사용 된 유기 공여 중합체 는 P 3 HT ( poly [ 3 - hexylthiophene - 2 , 5 . diyl ] ) 이 고 , 풀러렌 기반 전자 수용 재료 인 PCBM ( [ 6 , 6 ] - phenyl - C 61 - butyric acid methyl ester ) 이 다 . 그러나 , 상기 에 상세 하 게 설명 한 바 와 같이 , 본 발명 에 따른 용량 성 소자 ( 134 ) 에 사용 될 수 있 는 유기 감광층 ( 198 ) 에 는 다른 유형 의 전자 공여 재료 및 / 또는 전자 수용 재료 가 또한 사용 가능 할 수 있 다 . 특히 , P 3 HT 50 ㎎/㎖ 및 PCBM 32 ㎎/㎖ 를 클로로 벤젠 에 용해 시키 고 , 약 3 , 000 rpm 의 스핀 회전 주파수 를 적용 함 으로써 주조 하 여 , 용액 가공 된 폴리머 , 즉 , 절연성 Al 2 O 3 ( ALD ) 층 ( 178 ) 의 상부 에 풀러렌 필름 을 얻 었 다 .